(57)【要約】【課題】信頼性の高い複層ガラスパネル及びこれを達成するための封止材料を提供する。【解決手段】酸化バナジウム及び酸化テルルを含む無鉛低融点ガラス粒子と、低熱膨張フィラー粒子と、ガラスビーズと、を固形分として含む封止材料であって、固形分中のガラスビーズの体積含有率は、１０％以上３５％以下であり、固形分中の無鉛低融点ガラス粒子の体積含有率は、固形分中の低熱膨張フィラー体積含有率より大きい。【選択図】図２
2019094250.tif 000002
【特許請求の範囲】
【請求項１】
酸化バナジウム及び酸化テルルを含む無鉛低融点ガラス粒子と、低熱膨張フィラー粒子と、ガラスビーズと、を固形分として含み、
前記固形分中の前記ガラスビーズの体積含有率は、１０％以上３５％以下であり、
前記固形分中の前記無鉛低融点ガラス粒子の体積含有率は、前記固形分中の前記低熱膨張フィラー粒子の体積含有率より大きい、封止材料。
【請求項２】
請求項１記載の封止材料であって、
前記ガラスビーズは、平均直径（Ｄ５０）が５０μｍ以上２００μｍ以下である、封止材料。
【請求項３】
請求項１又は２に記載の封止材料であって、
前記固形分中の前記ガラスビーズの体積含有率は、２０％以上３０％以下である、封止材料。
【請求項４】
請求項１乃至３のいずれか一項に記載の封止材料であって、
前記固形分中の前記無鉛低融点ガラス粒子の体積含有率は、３５％以上である、封止材料。
【請求項５】
請求項１乃至４のいずれか一項に記載の封止材料であって、
前記無鉛低融点ガラス粒子は、酸化銀を更に含む、封止材料。
【請求項６】
請求項１乃至５のいずれか一項に記載の封止材料であって、
前記無鉛低融点ガラス粒子は、酸化タングステン、酸化バリウム、酸化カリウム及び酸化リンのうちの１種類以上を更に含む、封止材料。
【請求項７】
請求項１乃至６のいずれか一項に記載の封止材料であって、
前記無鉛低融点ガラス粒子は、酸化アルミニウム、酸化鉄、酸化イットリウム及び酸化ランタンのうちの１種類以上を更に含む、封止材料。
【請求項８】
請求項１乃至７のいずれか一項に記載の封止材料であって、
前記低熱膨張フィラー粒子は、リン酸タングステン酸ジルコニウムで形成されている、封止材料。
【請求項９】
請求項１乃至８のいずれか一項に記載の封止材料であって、
溶剤と、バインダー樹脂と、を更に含む、封止材料。
【請求項１０】
請求項９記載の封止材料であって、
前記バインダー樹脂は、エチルセルロース、ニトロセルロース及び脂肪族ポリカーボネートのうちの１種類以上を含む、封止材料。
【請求項１１】
請求項９又は１０に記載の封止材料であって、
前記溶剤は、ブチルカルビトールアセテート、テルペン系溶剤及びプロピレンカーボネートのうちの１種類以上を含む、封止材料。
【請求項１２】
第１ガラス基板と、
前記第１ガラス基板と所定の間隔をもって対向するように配置された第２ガラス基板と、
前記第１ガラス基板と前記第２ガラス基板との間に挟み込まれ、前記間隔を保つスペーサと、
前記第１ガラス基板と前記第２ガラス基板との間に挟み込まれた封止部と、を備え、
前記第１ガラス基板と前記第２ガラス基板と前記封止部とで囲まれた内部空間を有し、
前記スペーサは、前記内部空間に配置され、
前記封止部は、請求項１乃至８のいずれか一項に記載の封止材料を含む、複層ガラスパネル。
【請求項１３】
請求項１２記載の複層ガラスパネルであって、
前記ガラスビーズの最大直径は、前記間隔以下であり、
前記ガラスビーズの平均直径（Ｄ５０）は、前記間隔の半分以上である、複層ガラスパネル。
【請求項１４】
請求項１２又は１３に記載の複層ガラスパネルであって、
前記ガラスビーズは、ソーダライムガラス、ホウケイ酸塩ガラス又は石英ガラスで形成されている、複層ガラスパネル。
【請求項１５】
請求項１２乃至１４のいずれか一項に記載の複層ガラスパネルであって、
前記ガラスビーズの熱膨張係数は、前記第１ガラス基板又は前記第２ガラス基板の熱膨張係数に対して±１５×１０−７／℃の範囲内である、複層ガラスパネル。
【請求項１６】
請求項１２乃至１５のいずれか一項に記載の複層ガラスパネルであって、
前記スペーサは、樹脂を含む、複層ガラスパネル。
【請求項１７】
請求項１６記載の複層ガラスパネルであって、
前記樹脂は、ポリイミド樹脂、ポリアミド樹脂、フッ素樹脂、エポキシ樹脂、フェノキシ樹脂及びシリコン樹脂のうちの１種類以上を含む、複層ガラスパネル。
【請求項１８】
請求項１６又は１７に記載の複層ガラスパネルであって、
前記スペーサは、ガラス粒子又はセラミックス粒子を含む、複層ガラスパネル。
【請求項１９】
請求項１２乃至１８のいずれか一項に記載の複層ガラスパネルであって、
前記第１ガラス基板又は前記第２ガラス基板は、風冷強化処理又は化学強化処理が施された強化ガラスで形成されている、複層ガラスパネル。
【発明の詳細な説明】
【技術分野】
【０００１】
本発明は、封止材料及びこれを用いた複層ガラスパネルに関する。
【背景技術】
【０００２】
近年、従来の複層ガラス窓より、断熱性が著しく高い窓ガラスが要求されるようになった。これを達成するには、複層ガラス窓の内部の高真空化による高断熱化が必須である。また、世界中に広く普及させていくためには、複層ガラス窓の製造コスト等にも十分に配慮して開発を進める必要がある。
【０００３】
複層ガラス窓のパネル内部の高真空化を図ろうとすると、パネルの内部空間を確保するためのスペーサの数を増やす必要がある。スペーサには、円柱状の金属が使われることが一般的である。しかし、金属は熱伝導性が高いため、スペーサ数量が多いと、真空度を上げても断熱性が低下してしまうといった相矛盾した問題が生じるおそれがある。
【０００４】
金属より熱伝導性が低いセラミックスやガラスをスペーサに用いることも考えられる。しかし、セラミックスやガラスは、金属よりは硬い材料である。このため、パネルガラスが傷付き、真空断熱複層ガラスパネルが破損するおそれがある。
【０００５】
樹脂は、熱伝導性が低い点から、金属、セラミックス及びガラスの代わりに、スペーサに適用することは有効である。しかし、一方で、樹脂は、耐熱性が金属、セラミックス及びガラスより低いため、その耐熱温度以下の低温度で気密封止する必要がある。このため、スペーサに樹脂を用いる場合には、封止温度が高い従来の鉛系低融点ガラスやビスマス系低融点ガラスを適用することは難しいものであった。
【０００６】
さらに、高真空化による破損防止や安全、防犯等のため、パネルガラスには、風冷強化処理等を施した、割れにくい強化ガラスの適用が要求されている。強化ガラスは、表面に圧縮強化層を形成することによって高強度化を図っている。しかし、従来の鉛系低融点ガラスやビスマス系低融点ガラスの強化層は、加熱温度が約３２０℃以上で徐々に減少し、約４００℃以上では消滅してしまう。このため、封止温度が４００℃以上である従来の鉛系低融点ガラスやビスマス系低融点ガラスは、強化ガラスをパネルガラスに適用することが難しい。
【０００７】
上記のように、真空断熱複層ガラスパネルにおけるパネル内部の高真空化及びパネルの高断熱化には、封止温度の低温化が大変重要となる。
【０００８】
特許文献１には、成分を酸化物で表したときに、１０〜６０質量％のＡｇ２Ｏと、５〜６５質量％のＶ２Ｏ５と、１５〜５０質量％のＴｅＯ２とを含有し、Ａｇ２ＯとＶ２Ｏ５とＴｅＯ２との合計含有率が７５質量％以上１００質量％未満であり、残部がＰ２Ｏ５、ＢａＯ、Ｋ２Ｏ、ＷＯ３、Ｆｅ２Ｏ３、ＭｎＯ２、Ｓｂ２Ｏ３、及びＺｎＯのうちの１種以上を０質量％超２５質量％以下で含有する無鉛低融点ガラス組成物が開示されている。このＡｇ２Ｏ‐Ｖ２Ｏ５‐ＴｅＯ２系無鉛低融点ガラスは、軟化点が２６８〜３２０℃の温度範囲にあり、従来の鉛系或いはビスマス系低融点ガラスより著しく低温度で軟化流動するものである。
【０００９】
特許文献２には、平面型表示装置のガラスパネルの封着材料として適用可能で、かつ、封着工程において失透がなく、高い接合強度が得られる、バナジウム系（Ｖ２Ｏ５−Ｐ２Ｏ５系）の低融点ガラス（バナジンリン酸ガラス）と、フィラー粒子と、を含むガラス封着材料が開示されている。このガラス封着材料には、さらに、０．１〜１．０％体積％のガラスビーズが含まれている。ここで、ガラスビーズは、二枚のパネルガラスを等間隔で張り付けるための骨材として機能する。
【先行技術文献】
【特許文献】
【００１０】
【特許文献１】特開２０１３−３２２５５号公報
【特許文献２】特開２００７−３２０８２２号公報
【発明の概要】
【発明が解決しようとする課題】
【００１１】
特許文献１に開示されているガラス組成物は、３２０℃以下での低温度での気密封止を可能とする。しかしながら、封止温度の低温化と共に、封止部の機械的強度は低下する傾向がある。したがって、封止部の信頼性について改善の余地がある。
【００１２】
特許文献２に開示されているバナジンリン酸ガラスは、軟化点が４００℃前後、流動点が４５０℃〜５００℃程度であるため、封止温度の低温化に伴う封止部の機械的強度の向上については検討が十分ではない。
【００１３】
本発明の目的は、信頼性の高い複層ガラスパネル及びこれを達成するための封止材料を提供することにある。
【課題を解決するための手段】
【００１４】
本発明の封止材料は、酸化バナジウム及び酸化テルルを含む無鉛低融点ガラス粒子と、低熱膨張フィラー粒子と、ガラスビーズと、を固形分として含み、固形分中のガラスビーズの体積含有率は、１０％以上３５％以下であり、固形分中の無鉛低融点ガラス粒子の体積含有率は、固形分中の低熱膨張フィラー体積含有率より大きい。
【発明の効果】
【００１５】
本発明によれば、信頼性の高い複層ガラスパネル及びこれを達成するための封止材料を提供することができる。
【図面の簡単な説明】
【００１６】
【図１Ａ】代表的な真空断熱複層ガラスパネルを示す概略斜視図である。
【図１Ｂ】図１Ａの真空断熱複層ガラスパネルの断面図及びその封止部の拡大断面図である。
【図２】一実施形態に係る真空断熱複層ガラスパネルの封止部を示す拡大断面図である。
【図３Ａ】一実施形態に係る真空断熱複層ガラスパネルの製法の一部である封止材料ペーストの塗布工程を示す概略斜視図である。
【図３Ｂ】図３Ａの真空断熱複層ガラスパネルの周縁部を示す拡大断面図である。
【図４Ａ】一実施形態に係る真空断熱複層ガラスパネルの製法の一部である熱線反射膜及びスペーサの形成工程を示す概略斜視図である。
【図４Ｂ】図４Ａの概略断面図である。
【図５Ａ】一実施形態に係る真空断熱複層ガラスパネルの製法の一部である、２枚のガラス基板を重ねた状態を示す概略断面図である。
【図５Ｂ】一実施形態に係る真空断熱複層ガラスパネルの製法の一部である、２枚のガラス基板を固定した状態を示す概略断面図である。
【図６Ａ】一実施形態に係る真空断熱複層ガラスパネルの製法の一部である、真空複層ガラスパネルの内部空間を減圧する工程を示す概略断面図である。
【図６Ｂ】図６Ａの封止部近傍の部分拡大断面図である。
【図７Ａ】一実施形態に係る真空断熱複層ガラスパネルの製法の一部である、真空複層ガラスパネルの内部空間を封じた状態を示す概略断面図である。
【図７Ｂ】図７Ａの封止部近傍の部分拡大断面図である。
【図８Ａ】封止材料ペーストのバインダー樹脂を除去する工程における温度プロファイルを示すグラフである。
【図８Ｂ】真空複層ガラスパネルの内部空間を減圧する工程において封止部を加熱する際の温度プロファイルを示すグラフである。
【図９】ガラス特有の代表的な示差熱分析曲線（ＤＴＡカーブ）の一例を示すグラフである。
【図１０Ａ】真空断熱複層ガラスパネルの封止部を模擬した接合体の製法の一部である、ガラス基板に封止材料ペースト及びスペーサを設置した状態を示す概略斜視図である。
【図１０Ｂ】図１０Ａのガラス基板にもう１枚のガラス基板を重ねる工程を示す概略斜視図である。
【図１１Ａ】図１０Ｂの工程の後、２枚のガラス基板を押圧する工程を示す概略断面図である。
【図１１Ｂ】図１１Ａの工程が完了した状態を示す概略断面図である。
【図１２】真空断熱複層ガラスパネルの封止部を模擬した接合体の接合強度試験装置の一部を示す概略断面図である。
【図１３】真空断熱複層ガラスパネルの封止部を模擬した接合体の接合強度向上率と封止材料ペーストの固形分中の球状ガラスビーズの体積含有率との関係を示すグラフである。
【図１４】真空断熱複層ガラスパネルの封止部を模擬した接合体の接合強度向上率と封止材料ペーストの固形分中の球状ガラスビーズの平均粒径（Ｄ５０）との関係を示すグラフである。
【図１５】真空断熱複層ガラスパネルの信頼性試験装置を示す概略断面図である。
【発明を実施するための形態】
【００１７】
以下、本発明の実施形態について、図面を用いて説明する。ただし、本発明は、ここで取り上げた実施形態に限定されることはなく、要旨を変更しない範囲で適宜組み合わせや改良が可能である。
【００１８】
（真空断熱複層ガラスパネル）
建材用窓ガラス等に適用される真空断熱複層ガラスパネル（単に「複層ガラスパネル」ともいう。）は、二枚のガラス基板の間に多数のスペーサを介して内部空間を有する。その内部空間は、真空状態とし、さらに、その真空状態を長期間維持するために、二枚のガラス基板の周縁部が気密に封止されている。その周縁部の気密封止には、低融点ガラスと低熱膨張フィラー粒子とを含む封止材料が適用され、その気密封止部は、低融点ガラス中に低熱膨張フィラーが分散した状態となっている。また、真空断熱複層ガラスパネルでは、二枚のガラス基板の間隔、すなわちスペーサの高さや気密封止部の厚さは、通常１００〜３００μｍの範囲にある。
【００１９】
図１Ａは、代表的な真空断熱複層ガラスパネルを示す概略斜視図である。
【００２０】
図１Ｂは、図１Ａに対応する断面図であり、併せてその気密封止部を拡大して示したものである。
【００２１】
図１Ａにおいて、真空断熱複層ガラスパネルは、第１ガラス基板１及び第２ガラス基板２並びにこれらの間に挟み込まれたスペーサ３及び封止部４を備えている。封止部４は、第１ガラス基板１及び第２ガラス基板２の周縁部に設けられている。
【００２２】
また、図１Ｂに示すように、第１ガラス基板１と第２ガラス基板２と封止部４とで囲まれた領域には、内部空間５が形成されている。第２ガラス基板２の内面には、熱線反射膜６が付設されている。スペーサ３は、複数配置され、第１ガラス基板１と第２ガラス基板２との間の間隔が所定の値となるように、第１ガラス基板１及び第２ガラス基板２を支持している。通常は、当該間隔が一定となるようにすることが望ましい。
【００２３】
真空断熱複層ガラスパネルでは、第１ガラス基板１及び第２ガラス基板２には、熱膨張係数が（８０〜９０）×１０−７／℃の範囲にあるソーダライムガラス基板が一般的に使用される。
【００２４】
図１Ｂの拡大図に示すように、封止部４は、低融点ガラス７と低熱膨張フィラー粒子８とを含む。低熱膨張フィラー粒子８は、低融点ガラス７の中に分散されている。封止部４により、内部空間５の真空状態が実現され、長期的に維持されるようになっている。低熱膨張フィラー粒子８は、封止部４の熱膨張係数を第１ガラス基板１及び第２ガラス基板２の熱膨張係数に合わせるために混合するものである。
【００２５】
熱線反射膜６は、真空断熱複層ガラスパネルが建材用窓ガラスに適用される場合に有用であり、一般に用いられている。
【００２６】
このような真空断熱複層ガラスパネルでは、封止温度は、封止部４に用いる低融点ガラス７の加熱温度による軟化流動特性によってほぼ決定される。すなわち、軟化点の低い低融点ガラス７を用いるほど、封止温度を低温化できることになる。しかし、一方で、軟化点の低い低融点ガラス７を用いるほど、機械的強度が低下する傾向がある。また、この場合、熱膨張係数は大きくなる傾向がある。その対策のためには、封止部４に含まれる低熱膨張フィラー粒子８の体積含有率を増やす必要がある。
【００２７】
図２は、一実施形態に係る代表的な真空断熱複層ガラスパネルの封止部の断面を拡大して示したものである。
【００２８】
図２において図１Ｂの拡大図と異なる点は、低融点ガラス７の中に球状のガラスビーズ９も分散されている点である。
【００２９】
低融点ガラス７（無鉛低融点ガラス）は、酸化バナジウム（Ｖ２Ｏ５）及び酸化テルル（ＴｅＯ２）を含む。この組成により、封止温度を４００℃未満とすることができる。
【００３０】
ガラスビーズ９の体積含有率は、１０％以上３５％以下である。低融点ガラス７の体積含有率は、低熱膨張フィラー粒子８の体積含有率より大きい。
【００３１】
ガラスビーズ９について上記の体積含有率とすることにより、封止部４における凝集破壊を防止し、機械的強度を向上できる。これにより、真空断熱複層ガラスパネルの信頼性を確保できる。ガラスビーズ９の体積含有率が１０％未満であると、機械的強度の向上はほとんど見られず、一方、３５％を超えると、封止部４が第１ガラス基板１や第２ガラス基板２の界面から剥離しやすくなってしまう。なお、ガラスビーズ９の体積含有率は、２０％以上３０％以下であることが更に好ましい。
【００３２】
さらに、低融点ガラス７が酸化銀（Ａｇ２Ｏ）を含む場合は、封止温度を３２０℃未満とすることができる。これによって、スペーサ３に熱伝導性が低い樹脂が適用できる。さらに、第１ガラス基板１や第２ガラス基板２に風冷強化処理や化学強化処理を施した強化ガラスが適用できるようになる。また、封止温度の低温化により、真空断熱複層ガラスパネルの量産性を向上でき、かつ、量産設備投資を削減でき、製造コストの低減に貢献できる。
【００３３】
ガラスビーズ９のサイズに関しては、その最大直径が第１ガラス基板１と第２ガラス基板２との間隔以下であることが必要である。また、その平均直径（Ｄ５０）がその間隔の半分以上であることが好ましい。ここで、平均直径（Ｄ５０）は、メジアン径であり、「平均粒径」ともいう。ガラスビーズ９の平均粒径（Ｄ５０）は、例えば、篩で分級した後に、レーザ回折／散乱式粒子径分布測定装置により測定できる。
【００３４】
ガラスビーズ９は、第１ガラス基板１や第２ガラス基板２と同一或いは類似のガラス系であることが好ましい。これは、熱膨張特性が同一或いは近いためであり、これにより封止部の機械的強度を安定的に向上させることが可能となる。
【００３５】
具体的には、ソーダライムガラス（ＳｉＯ２−Ｎａ２Ｏ−ＣａＯ系ガラス）、ホウケイ酸塩ガラス（ＳｉＯ２−Ｂ２Ｏ３−Ｎａ２Ｏ系ガラス）、石英ガラス（ＳｉＯ２）等のガラスビーズを用いることが好ましい。
【００３６】
なお、本明細書においてガラスビーズとは、略球状のガラスと定義する。また、真空断熱複層ガラスパネルにおいて、低熱膨張フィラー粒子８は、封止部４の熱膨張を第１ガラス基板１や第２ガラス基板２の熱膨張に合わせるために導入されるが、上記の低融点ガラス７の体積含有率以上であると、加熱封止時の低融点ガラス７の軟化流動性が低下し、気密な封止が難しくなる。このため、低融点ガラス７の体積含有率を低熱膨張フィラー粒子８の体積含有率より大きくする必要がある。更に好ましくは、低融点ガラス７の体積含有率は３５％以上とすることが有効である。また、低融点ガラス７の体積含有率は７２％以下であることが好ましい。
【００３７】
低融点ガラス７は、さらに、ガラス成分として、酸化タングステン（ＷＯ３）、酸化バリウム（ＢａＯ）、酸化カリウム（Ｋ２Ｏ）及び酸化リン（Ｐ２Ｏ５）のうちいずれか１種以上を含む場合には、ガラス作製時のガラス化を容易とすることができる。このような組成により、作製した低融点ガラス７の結晶化傾向を小さくできる。低融点ガラス７の結晶化傾向が大きいと、加熱封止時に結晶化が発生し、良好な軟化流動特性が得られず、封止部４には高い気密性が得られないといった問題が発生する。
【００３８】
また、さらに、ガラス成分として、酸化アルミニウム（Ａｌ２Ｏ３）、酸化鉄（Ｆｅ２Ｏ３）、酸化イットリウム（Ｙ２Ｏ３）及び酸化ランタン（Ｌａ２Ｏ３）のいずれか１種以上を含むことが有効である。これらの成分は、少量であっても、結晶化の防止或いは著しい抑制に寄与する。これにより、気密性の高い封止部４が得られる。
【００３９】
低熱膨張フィラー粒子８には、例えば、リン酸タングステン酸ジルコニウム（Ｚｒ２（ＷＯ４）（ＰＯ４）２）、石英ガラス、β−ユークリプタイト又はコージェライトで形成されたものを使用することができる。
【００４０】
これらのなかでも、リン酸タングステン酸ジルコニウムが有効である。リン酸タングステン酸ジルコニウムは、大きなマイナスの熱膨張を有し、熱膨張係数は−４０×１０−７／℃である。さらに、この低熱膨張フィラー粒子８は、上記の低融点ガラス７とのぬれ性や密着性が良好なため、低熱膨張化の効果が大きく、封止部４の熱膨張をガラス基板の熱膨張に合わせやすいという特徴が得られる。低熱膨張フィラーの平均粒径（Ｄ５０）は、３μｍ以上２０μｍ以下であることが好ましい。３μｍ以上２０μｍ以下とすることにより、界面でのクラックの発生を抑制でき、かつ、熱膨張係数調整の効果を得ることができる。なお、低熱膨張フィラーの平均粒径（Ｄ５０）は、レーザ回折／散乱式粒子径分布測定装置により測定できる。
【００４１】
特に、封止部に酸化バナジウム（Ｖ２Ｏ５）と酸化テルル（ＴｅＯ２）と酸化銀（Ａｇ２Ｏ）とを含む無鉛低融点ガラスを用いると、封止温度を低温化できるため、上記のスペーサ３には、熱伝導性が低い樹脂が適用できる。具体的な樹脂としては、ポリイミド樹脂、ポリアミド樹脂、フッ素樹脂、エポキシ樹脂、フェノキシ樹脂及びシリコン樹脂が挙げられる。
【００４２】
一般に、樹脂は、金属、セラミックス及びガラスよりは柔らかいため、スペーサ３に使用した場合には、第１ガラス基板１や第２ガラス基板２を傷付け、破損させるようなことはない。また、スペーサ３として硬さが要求される場合には、充填材としてガラス粒子やセラミックス粒子を樹脂中に分散させればよい。
【００４３】
本実施形態に係る真空断熱複層ガラスパネルは、断熱性、量産性及び信頼性に優れるため、特に建材用窓ガラスへの適用が有効である。しかも、世界中の住宅・建築分野等へ広く普及させやすい。これによって、エネルギー使用量の削減によるＣＯ２排出量を低減し、地球温暖化対策に貢献できるものである。また、この真空断熱複層ガラスパネルは、建材用窓ガラス以外にも適用可能であり、たとえば車両用窓ガラス、業務用冷蔵庫や冷凍庫の扉等、断熱性が要求される箇所や製品へ広く適用することも可能である。
【００４４】
（封止材料ペースト）
図２に示す真空断熱複層ガラスパネルの封止部４は、封止材料ペーストを用いて形成されることが一般的である。封止材料ペーストは、酸化バナジウム（Ｖ２Ｏ５）及び酸化テルル（ＴｅＯ２）を含む低融点ガラス７の粒子と、低熱膨張フィラー粒子８と、ガラスビーズ９と、バインダー樹脂と、溶剤と、を含む。
【００４５】
なお、本明細書においては、これらの封止材料ペーストの構成要素のうち、固形分は、低融点ガラス７、低熱膨張フィラー粒子８及びガラスビーズ９の３つである、として説明する。バインダー樹脂及び溶剤は、乾燥・焼成の際に、気化し、完成した封止部４には実質的に含まれないからである。
【００４６】
また、固形分中の体積含有率については、上記３つの固形分の構成要素の真の体積の合計を基準（分母）として算出している。封止部４は、実質的に空隙を含まないと考えられるからである。本明細書においては、「固形分」に関する「体積含有率」の記載は、単に「体積含有率」と記載されている場合であっても、「固形分中の体積含有率」を表している。体積含有率は、体積基準の含有率であり、単位は体積％である。なお、本明細書においては、体積％を単に「％」と表記する場合もある。
【００４７】
固形分中のガラスビーズ９の体積含有率は、１０％以上３５％以下である。また、固形分中の低融点ガラス７の粒子の体積含有率は、固形分中の低熱膨張フィラー粒子８の体積含有率より大きいことが望ましい。
【００４８】
さらに、固形分中のガラスビーズ９のサイズは、真空断熱複層ガラスパネルの第１ガラス基板１と第２ガラス基板２との間隔、すなわちスペーサ３の高さや封止部４の厚さを考慮すると、ガラスビーズ９の平均直径（Ｄ５０）が５０μｍ以上２００μｍ以下であることが適切である。通常では、真空断熱複層ガラスパネルの第１ガラス基板１と第２ガラス基板２との間隔、すなわちスペーサ３の高さや封止部４の厚さは、通常１００〜３００μｍの範囲にあるためである。
【００４９】
固形分中のガラスビーズ９の体積含有率は、封止部４の強度向上の観点から、２０％以上３０％以下であることが特に有効である。また、固形分中の低融点ガラス７の粒子の体積含有率は、特に３５％以上であることが有効である。さらに、低融点ガラス７の粒子の体積含有率は、７２％以下であることが好ましい。
【００５０】
封止材料ペーストに含まれるバインダー樹脂としては、上記の低融点ガラス７への軟化流動特性や結晶化等の影響に配慮すると、エチルセルロース、ニトロセルロース及び脂肪族ポリカーボネートのうちいずれか１種以上であることが好ましい。また、溶剤は、同様に、低融点ガラス７への影響に配慮すると、ブチルカルビトールアセテート、テルペン系溶剤及びプロピレンカーボネートのうちいずれか１種以上であることが好ましい。
【００５１】
上記の封止材料ペーストを真空断熱複層ガラスパネルの封止部４へ適用することによって、封止温度を低温化でき、しかも高い気密性と封止強度が得られる。さらに、スペーサ３に樹脂が、第１ガラス基板１及び第２ガラス基板２に強化ガラスが適用できることから、真空断熱複層ガラスパネルの断熱性、量産性及び信頼性を向上できる。
【００５２】
（真空断熱複層ガラスパネルの製法）
図３Ａ〜７Ｂを用いて、代表的な真空複層ガラスパネルの一連の製法の一例である排気管方式について説明する。
【００５３】
図３Ａは、封止材料ペーストの塗布工程を示す斜視図である。
【００５４】
図３Ｂは、図３Ａの部分拡大断面図である。
【００５５】
図４Ａは、熱線反射膜及びスペーサを形成した状態を示す斜視図である。
【００５６】
図４Ｂは、図４Ａの断面図である。
【００５７】
図５Ａは、２枚のガラス基板を組み合わせた状態を示す断面図である。
【００５８】
図５Ｂは、２枚のガラス基板を固定した状態を示す断面図である。
【００５９】
図６Ａは、真空複層ガラスパネルの内部空間を減圧する工程を示す断面図である。
【００６０】
図６Ｂは、図６Ａの部分拡大断面図である。
【００６１】
図７Ａは、真空複層ガラスパネルの内部空間を封じた状態を示す断面図である。
【００６２】
図７Ｂは、図７Ａの部分拡大断面図である。
【００６３】
図８Ａは、封止材料ペーストのバインダー樹脂を除去する工程における温度プロファイルを示すグラフである。
【００６４】
図８Ｂは、真空複層ガラスパネルの内部空間を減圧する工程において封止部を加熱する際の温度プロファイルを示すグラフである。
【００６５】
先ずは、図３Ａに示すように、排気穴１０と排気管１１とを設けた第１ガラス基板１の周縁部に、ディスペンサー１２を用いて封止材料ペースト１３を塗布する。そして、ホットプレート上にて１５０℃程度で３０分間乾燥して、封止材料ペースト１３の溶剤を蒸発させ、除去する。
【００６６】
その後、図８Ａに示す温度プロファイルにより、封止材料ペーストのバインダー樹脂を分解・除去する。その後、封止材料ペースト１３中に含まれる低融点ガラス７の粒子を軟化流動させることによって、封止材料１４を第１ガラス基板１上で焼成する。
【００６７】
その焼成条件は、図８Ａに示すように、大気中にて昇温速度及び降温速度を２℃／分とする。昇温過程においては、低融点ガラス７の屈伏点Ｍｇと軟化点Ｔｓとの間の一定温度Ｔ１で一旦３０分程度保持することにより、バインダー樹脂を分解・除去する。その後、再度昇温させ、軟化点Ｔｓより２０〜４０℃ほど高い一定温度Ｔ２で３０分間程度保持することにより、封止材料１４を第１ガラス基板１の周縁部に形成する。
【００６８】
上記のような工程を経て、封止材料ペースト１３が封止材料１４に変化する。
【００６９】
一方、第２ガラス基板２には、図４Ａ及び図４Ｂに示すように、片面全体に蒸着法により熱線反射膜６を形成する。そして、その熱線反射膜６の表面上に多数のスペーサ３を付設する。
【００７０】
つぎに、図５Ａに示すように、上記の工程で作製した第１ガラス基板１と第２ガラス基板２とを対向するように合わせる。そして、図５Ｂに示すように、耐熱クリップ１５等で固定する。
【００７１】
これを図６Ａに示すように真空排気炉１６の内部に設置し、排気管１１に電熱ヒーター１７を取り付け、排気管１１を真空ポンプ１８に接続する。
【００７２】
これを、図８Ｂに示す封止温度プロファイルで、先ずは大気圧で、封止材料１４に含まれる低融点ガラス７の屈伏点Ｍｇと軟化点Ｔｓとの間の一定温度Ｔ３まで加熱し、３０分間程度保持する。その後、図６Ａ及び図６Ｂに示す排気穴１０及び排気管１１から内部空間５を排気しながら、軟化点Ｔｓより１０〜３０℃ほど高い温度Ｔ４まで加熱する。これにより、封止材料１４によって周縁部に封止部４を形成するとともに、内部空間５を真空状態とする。
【００７３】
次に、図７Ａ及び図７Ｂに示すように、冷却時或いは冷却後に排気管１１を電熱ヒーター１７により焼き切ることにより、内部空間５の真空状態を維持できるようにする。
【００７４】
以上のようにして、真空断熱複層ガラスパネルは作製される。
【実施例】
【００７５】
以下、本発明について、具体的な実施例に基づいて更に詳細に説明する。ただし、本発明は、ここで取り上げた実施例に限定されることはなく、そのバリエーションを含むものである。
【００７６】
本発明の真空断熱複層ガラスパネルを製作するために、先ずはその封止材料ペーストを作製するのに用いた無鉛低融点ガラスを４２種類試作した。
【００７７】
表１は、試作した無鉛低融点ガラスの組成及び特性を示したものである。
【００７８】
【表１】
2019094250.tif 000003
【００７９】
これらの無鉛低融点ガラスＧ−０１〜Ｇ−４２は、実質的に有害な鉛を含有させない等、環境と安全に配慮したものである。
【００８０】
ガラス原料としては、新興化学製Ｖ２Ｏ５、高純度化学研究所製ＴｅＯ２、和光純薬製Ａｇ２Ｏ、高純度化学研究所製ＷＯ３、高純度化学研究所製ＢａＣＯ３、高純度化学研究所製Ｋ２ＣＯ３、高純度化学研究所製Ｐ２Ｏ５、高純度化学研究所製Ａｌ２Ｏ３、高純度化学研究所製Ｆｅ２Ｏ３、高純度化学研究所製Ｙ２Ｏ３、高純度化学研究所製Ｌａ２Ｏ３及び高純度化学研究所製ＺｎＯの粉末を用いた。
【００８１】
ガラス原料を合計で２００〜３００ｇ程度になるように秤量、配合、混合し、白金ルツボ或いは石英ルツボに投入した。それをガラス溶融炉（電気炉）内に設置し、約１０℃／分の昇温速度で７５０〜９５０℃まで加熱し、ルツボ内の融液を均一にするためにアルミナ棒で攪拌しながら１時間保持した。その後、ルツボをガラス溶融炉から取り出し、ルツボ内の融液をステンレス鋼板へ流し込み、表１に示す無鉛低融点ガラスＧ−０１〜４２をそれぞれ作製した。
【００８２】
Ｖ２Ｏ５−ＴｅＯ２系無鉛低融点ガラスであるＧ−０１〜Ｇ−０９には白金ルツボを、Ｖ２Ｏ５−ＴｅＯ２−Ａｇ２Ｏ系無鉛低融点ガラスであるＧ−１０〜Ｇ−４２には石英ルツボを用いた。また、Ｇ−０１〜Ｇ−０９は９５０℃で、Ｇ−１０〜Ｇ−１９は８５０℃で、Ｇ−２０〜Ｇ−４２は７５０℃で溶融した。
【００８３】
それぞれ試作した無鉛低融点ガラスＧ−０１〜Ｇ−４２の密度、特性温度及び熱膨張係数を測定した。特性温度に関しては、ガラス粉末の示差熱分析（ＤＴＡ）により測定した。ここでは、ガラス特有のＤＴＡカーブの特性点が明確に現れるように、マクロセルタイプを使用した。
【００８４】
図９は、代表的なガラスのＤＴＡカーブの一例を示したものである。
【００８５】
図９において、第一吸熱ピークの開始温度が転移点Ｔｇ、その吸熱ピーク温度が屈伏点Ｍｇ、第二吸熱ピーク温度が軟化点Ｔｓである。これらの特性温度は、接線法によって求められることが一般的である。それぞれの特性温度は、ガラスの粘度により定義され、Ｔｇが１０１３．３ポイズ、Ｍｇが１０１１．０ポイズ及びＴｓが１０７．６５ポイズに相当する温度である。
【００８６】
次に、試作した無鉛低融点ガラスＧ−０１〜Ｇ−４２を平均粒径（Ｄ５０）が１〜３μｍ程度になるまでジェットミルにて粉砕し、封止材料ペーストに用いた。なお、無鉛低融点ガラスの平均粒径（Ｄ５０）は、（株）堀場製作所製レーザ回折／散乱式粒子径分布測定装置ＬＡ−９５０Ｖ２を用いて測定した。
【００８７】
表２及び表３は、本発明の封止材料ペーストに用いた低熱膨張フィラー粒子と球状のガラスビーズを示したものである。
【００８８】
低熱膨張フィラー粒子は、平均粒径（Ｄ５０）が５〜１５μｍのものを用いた。その平均粒径（Ｄ５０）は、（株）堀場製作所製レーザ回折／散乱式粒子径分布測定装置ＬＡ−９５０Ｖ２を用いて測定した。球状のガラスビーズは、篩を用いて分級し、所望のサイズ範囲とした。その平均直径（Ｄ５０）は、（株）堀場製作所製レーザ回折／散乱式粒子径分布測定装置ＬＡ−９５０Ｖ２を用いて測定した。
【００８９】
【表２】
2019094250.tif 000004
【００９０】
【表３】
2019094250.tif 000005
【００９１】
表１の無鉛低融点ガラスの粒子と、表２の低熱膨張フィラーと、表３の球状ガラスビーズと、樹脂バインダーと、溶剤とを用いて、封止材料ペーストを作製した。
【００９２】
樹脂バインダーとしては、無鉛低融点ガラスＧ−０１〜Ｇ−０９を使用する際にはエチルセルロース或いはニトロセルロース、無鉛低融点ガラスＧ−１０〜Ｇ−４２を使用する際には脂肪族ポリカーボネートを用いた。溶剤としては、無鉛低融点ガラスＧ−０１〜Ｇ−０９を使用する際にはブチルカルビトールアセテート、無鉛低融点ガラスＧ−１０〜Ｇ−４２を使用する際にはプロピレンカーボネートとテルペン系溶剤の両方を用いた。
【００９３】
［実施例１］
本実施例では、本発明の真空断熱複層ガラスの封止部を模擬した接合体を本発明の封止材料ペーストを用い作製し、その接合部の信頼性を評価した。具体的には、本発明の封止材料ペーストを用い、２つのガラス基板を接合し、その接合体の接合強度をせん断応力によって評価した。比較例としては、球状のガラスビーズを含まない封止材料ペーストを用い、これを基準にガラスビーズ含有の有効性を確認した。
【００９４】
本実施例における接合体の作製方法を図１０Ａ〜１１Ｂに示す。
【００９５】
図１０Ａは、真空断熱複層ガラスパネルの封止部を模擬した接合体の製法の一部である、ガラス基板に封止材料ペースト及びスペーサを設置した状態を示す概略斜視図である。
【００９６】
図１０Ｂは、図１０Ａのガラス基板にもう１枚のガラス基板を重ねる工程を示す概略斜視図である。
【００９７】
図１１Ａは、図１０Ｂの工程の後、２枚のガラス基板を押圧する工程を示す概略断面図である。
【００９８】
図１１Ｂは、図１１Ａの工程が完了した状態を示す概略断面図である。
【００９９】
ガラス基板１０１、１０２には、厚さが５ｍｍの極一般的なソーダライムガラスを用いた。ガラス基板１０１には２０×２０ｍｍの正方形サイズを、ガラス基板１０２には１０×１０ｍｍの正方形サイズを用いた。
【０１００】
先ずは、図１０Ａに示すように、ガラス基板１０１の上面に封止材料ペースト１３を直径５ｍｍで、厚さ５００〜６００μｍ程度に塗布した。さらに、高さが２２０μｍの金属製のスペーサ３を４つ設置した。これを１５０℃で３０分間乾燥した後に、図１０Ｂに示すように、ガラス基板１０２を合わせた。
【０１０１】
そして、図１１Ａに示すように、ガラス基板１０２の上から３Ｎの荷重をかけながら、図８Ａに示す温度プロファイルで接合した。その際に、図１１Ｂに示すように、４つのスペーサ３により接合厚が２２０μｍになるように調整した。この過程で、封止材料ペースト１３は、封止材料１４に変化する。
【０１０２】
図１２は、上記の作製方法により得られた接合体の接合強度を測定する装置の構成を示したものである。
【０１０３】
本図に示すように、ガラス基板１０１、１０２と、これらの間に挟み込まれた封止材料１４及びスペーサ３と、で構成されている接合体を、接合体固定ジグ５２に固定する。そして、ガラス基板１０２をせん断ジグ５１により横方向に外力を加える。この際、せん断ジグ５１の下端部は、ガラス基板１０１の上面から５００μｍ離れた位置になるようにする。また、せん断ジグ５１の移動速度は、３４μｍ／秒とする。
【０１０４】
実施例及び比較例ともに、各５個ずつの接合体を作製し、上記の条件で測定したそれぞれの接合体の接合強度を用いて、平均値（平均接合強度）を算出した。その平均値を比較することにより、封止材料ペーストの優位性を評価した。
【０１０５】
本実施例で使用した封止材料ペーストは、固形分として、表１に示す無鉛低融点ガラスＧ−０１〜Ｇ−４２、表２に示す低熱膨張フィラー粒子Ｆ−０１、及び表３に示す球状ガラスビーズＢ−１４を含む。固形分中の無鉛低融点ガラスＧ−０１〜Ｇ−４２及び低熱膨張フィラー粒子Ｆ−０１の体積含有率は、ガラス基板１０１、１０２で使用したソーダライムガラスの熱膨張を考慮して決定した。また、固形分中の球状ガラスビーズＢ−１４の体積含有率は、２０〜３０体積％とした。このようにして、実施例の接合体を各５個ずつ作製し、平均接合強度を求めた。
【０１０６】
表４は、封止材料ペーストの固形分の体積含有率及びその接合条件並びに作製した接合体の接合強度向上率を示したものである。
【０１０７】
なお、接合体Ａ−０１〜Ａ−４２の接合強度向上率は、固形分のうち球状ガラスビーズＢ−１４を含有しないものを基準とした値である。すなわち、比較例の接合体の平均接合強度を分母とし、実施例の接合体の平均接合強度から比較例の接合体の平均接合強度を引いたものを分子として算出した値である。比較例の接合体の場合、すなわち球状ガラスビーズＢ−１４を含まない場合には、どの接合体においてもせん断応力でおおよそ１０〜２０ＭＰａの平均接合強度を有していた。また、その範囲内で平均接合強度は、軟化点Ｔｓが高い無鉛低融点ガラスを使用するほど大きくなる傾向を示した。
【０１０８】
【表４】
2019094250.tif 000006
【０１０９】
本表から、球状ガラスビーズＢ−１４を含有する実施例の接合体Ａ−０１〜Ａ−４２については、どの接合体においても、比較例に対し平均接合強度が向上することがわかる。
【０１１０】
比較例の接合体の破壊箇所を観察すると、どの接合体においても、図１２に示す封止材料１４が上下に分断されている状態、すなわち２２０μｍの接合厚のほぼ中央部で破損する場合がほとんどあった。これに対し、球状ガラスビーズＢ−１４を含有する実施例の接合体Ａ−０１〜Ａ−４２の破壊された箇所を観察すると、どの接合体においても、球状ガラスビーズＢ−１４の存在により、封止材料１４におけるクラックの進展が抑制されている様子が認められた。これが、接合強度が向上した理由であると考えられる。
【０１１１】
このことから、封止材料やそのペーストに球状のガラスビーズを導入することは、接合体の強度向上、すなわち信頼性向上に有効であることが分かった。これは、真空断熱複層ガラスの低温度での気密封止に有効に適用できることは言うまでもない。
【０１１２】
［実施例２］
本実施例では、封止材料ペーストにおいて固形分中の球状ガラスビーズの体積含有率が接合強度に与える影響について、実施例１と同様にして図１１Ｂの接合体を作製し、その平均接合強度を評価することによって調べた。無鉛低融点ガラスには表１のＧ−０８、Ｇ−１０、Ｇ−２５、Ｇ−３６及びＧ−４２、低熱膨張フィラー粒子には表２のＦ−０１、球状のガラスビーズには表３のＢ−１４を用いて、封止材料ペーストを作製した。
【０１１３】
なお、無鉛低融点ガラスＧ−０８、Ｇ−１０、Ｇ−２５、Ｇ−３６及びＧ−４２並びに低熱膨張フィラー粒子Ｆ−０１の体積含有率の割合は、実施例１と同様に、ガラス基板１０１、１０２の熱膨張を考慮した上で一定とし、球状ガラスビーズＢ−１４の体積含有率を変化させた。無鉛低融点ガラスＧ−２５、Ｇ−３６及びＧ−４２は、Ｇ−０８とＧ−１０より熱膨張係数が大きいために、ガラス基板１０１、１０２の熱膨張に合わせるために、無鉛低融点ガラスの体積含有率を減らす一方、低熱膨張フィラー粒子の体積含有率を増やす必要がある。
【０１１４】
図１３は、接合体の接合強度向上率と封止材料ペーストの固形分中における球状ガラスビーズＢ−１４の体積含有率との関係を示すグラフである。
【０１１５】
本図に示すように、どの無鉛低融点ガラスを用いた場合においても、球状ガラスビーズＢ−１４の体積含有率が１０体積％未満では、接合強度向上の効果がほとんど認められない。このガラスビーズの体積含有率が１０〜２０体積％では、体積含有率の増加に伴って接合強度が高くなり、２０〜３０体積％の範囲で極大値を有する。３０体積％を超えると、接合強度は低下する。なお、３０体積％を超えても３５体積％までは、接合強度向上率は正であり、接合強度は、球状ガラスビーズＢ−１４を含有しない場合よりも高かった。
【０１１６】
４０体積％での接合強度は、無鉛低融点ガラスＧ−０８又はＧ−１０を使用した場合には、球状ガラスビーズＢ−１４を含有しない場合とほぼ同等であり、無鉛低融点ガラスＧ−２５、Ｇ−３６及びＧ−１０を使用した場合には、球状ガラスビーズＢ−１４を含有しない場合よりも低くなった。また、４０体積％を超えても、接合強度は低下する一方であった。これは、ガラス基板１０１や１０２及び球状ガラスビーズ間の接合に当たり、無鉛低融点ガラスの体積含有率が不十分であることが原因であることが考えられる。また、このために、無鉛低融点ガラスにＧ−０８やＧ−１０を使用する場合より、Ｇ−２５、Ｇ−３６又はＧ−４２を使用する場合の方が無鉛低融点ガラスの体積含有率が少なく、球状ガラスビーズＢ−１４が３５体積％を超える体積含有率では、接合強度の低下率が大きかったものと考えられる。封止材料ペーストの固形分中における無鉛低融点ガラスの体積含有率は、少なくとも３５体積％以上は必要であると考えられる。
【０１１７】
以上のとおり、封止材料ペーストにおいては、ガラスビーズの体積含有率が１０〜３５体積％が好ましく、特に２０〜３０体積％が有効である。また、無鉛低融点ガラスの体積含有率は、３５体積％以上が好ましい。また、この結果は、真空断熱複層ガラスパネルの低温気密封止への適用に当たり、有効に反映されることは容易に推察されるものである。
【０１１８】
さらに、本実施例においては、表２の低熱膨張フィラー粒子Ｆ−０１以外のＦ−０２〜Ｆ−０４についても、上記と同様な接合体を作製し、評価・検討を行った。
【０１１９】
表２に示すように、低熱膨張フィラー粒子Ｆ−０１及びＦ−０３は、マイナスの大きな熱膨張係数を有する。また、低熱膨張フィラーＦ−０２及びＦ−０４はゼロに近い熱膨張係数を有する。通常、低熱膨張フィラー粒子は、熱膨張係数が小さいほどガラス基板１０１、１０２の熱膨張係数に合わせやすい。そして、このような場合、無鉛低融点ガラスの体積含有率を増やすことができるため有効である。このように考えると、表２の中で最も熱膨張係数が小さいＦ−０３が最も有効な低熱膨張フィラー粒子となる。
【０１２０】
しかし、Ｆ−０３は、低熱膨張フィラー粒子Ｆ−０１に比べると、表１に示すＶ２Ｏ５−ＴｅＯ２系及びＶ２Ｏ５−ＴｅＯ２−Ａｇ２Ｏ系の無鉛低融点ガラスＧ−０１〜Ｇ−４２のすべてと濡れ性が不十分であるため、緻密な接合部が得られにくい。また、所望の低熱膨張係数とすることが難しい。このため、球状ガラスビーズを導入しても、期待通りの接合強度向上の効果が得られにくい。
【０１２１】
低熱膨張フィラー粒子Ｆ−０４についても検討した結果、熱膨張係数は低熱膨張フィラー粒子Ｆ−０３ほど小さくはないが、同様な結果となった。低熱膨張フィラー粒子Ｆ−０３やＦ−０４を使用する場合は、表１に示すようなＶ２Ｏ５−ＴｅＯ２系無鉛低融点ガラスやＶ２Ｏ５−ＴｅＯ２−Ａｇ２Ｏ系無鉛低融点ガラスとの濡れ性を改善するような表面処理をフィラー粒子の表面に施す必要があると考えられる。
【０１２２】
低熱膨張フィラー粒子Ｆ−０２は、低熱膨張フィラー粒子Ｆ−０３やＦ−０４に比べると、Ｖ２Ｏ５−ＴｅＯ２系無鉛低融点ガラスやＶ２Ｏ５−ＴｅＯ２−Ａｇ２Ｏ系無鉛低融点ガラスとの濡れ性は良好であった。ただし、Ｆ−０２は、低熱膨張フィラー粒子としては熱膨張係数がそれほど小さいわけではない。
【０１２３】
熱膨張係数が非常に大きいＶ２Ｏ５−ＴｅＯ２−Ａｇ２Ｏ系無鉛低融点ガラスを封止材料ペーストに使用する場合には、表２に示す低熱膨張フィラー粒子の中では、熱膨張係数がマイナスの低熱膨張フィラー粒子Ｆ−０１を使用することが有効であった。このような結果であっても、真空断熱複層ガラスパネルの低温気密封止へ有効に適用できることは言うまでもない。
【０１２４】
［実施例３］
本実施例では、封止材料ペーストにおいて固形分中の球状ガラスビーズの平均粒径（Ｄ５０）が接合強度に与える影響について、実施例１と同様にして、図１１Ｂに示すような接合体を作製し、その接合体の平均接合強度を評価した。ただし、図１１Ｂに示すスペーサ３としては、高さ２５０μｍの金属製を用いた。また、それに合わせ、封止材料ペースト１３の塗布厚も増やし、６００μｍ強とした。
【０１２５】
無鉛低融点ガラスには表１のＧ−０７、Ｇ−１２、Ｇ−２４、Ｇ−３４及びＧ−３９、低熱膨張フィラー粒子には表２のＦ−０１、球状のガラスビーズには表３のＢ−１１〜Ｂ−１５を用いて、封止材料ペーストを作製した。なお、無鉛低融点ガラスＧ−０７、Ｇ−１２、Ｇ−２４、Ｇ−３４及びＧ−３９及び低熱膨張フィラー粒子Ｆ−０１の体積含有率の割合は、実施例１と同様に、ガラス基板１０１、１０２の熱膨張を考慮した上で決定した。
【０１２６】
球状ガラスビーズＢ−１１〜Ｂ−１５は、表３に示すとおり、どれもガラス基板１０１、１０２と同じ素材のソーダライムガラスである。それらの平均粒径（Ｄ５０）は、Ｂ−１１で４６μｍ、Ｂ−１２で８８μｍ、Ｂ−１３で１２５μｍ、Ｂ−１４で１４３μｍ、Ｂ−１５で１８４μｍであった。スペーサ３の高さ２５０μｍは、球状ガラスビーズの最大粒径、具体的には平均粒径（Ｄ５０）が最も大きいＢ−１５の最大粒径を考慮して決めた。また、球状ガラスビーズＢ−１１〜Ｂ−１５の体積含有率は、無鉛低融点ガラスＧ−０７又はＧ−２４を使用する場合には３０体積％、Ｇ−１２を使用する場合には２５体積％、Ｇ−３４又はＧ−３９を使用する場合には２０体積％とした。
【０１２７】
図１４は、接合体の接合強度向上率と封止材料ペーストに含まれる球状ガラスビーズの平均粒径（Ｄ５０）との関係を示すグラフである。図中の［］内は、球状ガラスビーズの体積基準の含有率を表す。
【０１２８】
どの無鉛低融点ガラスを用いた場合においても、球状ガラスビーズの平均粒径（Ｄ５０）が１００μｍ未満では、接合強度向上の効果は少ない。一方、Ｄ５０が１２５μｍ以上の場合は、大きな接合強度向上の効果が得られた。
【０１２９】
接合体の破壊箇所を観察すると、球状ガラスビーズの平均粒径（Ｄ５０）が１００μｍ未満では、図１２に示す封止材料１４が上下に破損されている状態、すなわち２５０μｍの接合厚のほぼ中央部から破損する場合がほとんどあった。これに対し、球状ガラスビーズの平均粒径（Ｄ５０）が接合厚２５０μｍの半分以上である１２５μｍ以上では、球状ガラスビーズによって封止材料１４におけるクラックの進展が抑制されている状態が認められた。
【０１３０】
以上より、接合体の接合強度向上には、球状ガラスビーズの平均粒径（Ｄ５０）を接合厚の半分以上にすることが有効であることが分かった。また、この結果は、真空断熱複層ガラスパネルの低温気密封止への適用に当たり、有効に反映されることは容易に推察されるものである。真空断熱複層ガラスパネルでは、二枚のガラス基板の間隔、すなわちスペーサの高さや封止部の厚さは、通常１００〜３００μｍの範囲にあることから、球状ガラスビーズの平均直径（Ｄ５０）は５０μｍ以上２００μｍ以下ぐらいであることが適切である。
【０１３１】
［実施例４］
本実施例では、封止材料ペーストにおいて固形分中の球状ガラスビーズの素材の違いが接合強度に与える影響について、実施例１と同様にして、図１１Ｂの接合体を作製し、その平均接合強度を評価した。
【０１３２】
無鉛低融点ガラスには表１のＧ−０５、Ｇ−１７、Ｇ−３３及びＧ−４０、低熱膨張フィラー粒子には表２のＦ−０１、球状のガラスビーズには表３のＢ−１４、Ｂ−２１及びＢ−３１を用いて、封止材料ペーストを作製した。球状ガラスビーズＢ−１４、Ｂ−２１及びＢ−３１は、表３に示すとおり、素材は異なるが、いずれも同じ篩を用いて分級し、粒径が７５μｍ以上２１２μｍ未満のサイズとした。それぞれの球状ガラスビーズの素材は、Ｂ−１４がソーダライムガラス、Ｂ−２１がホウケイ酸塩ガラス、Ｂ−３１が石英ガラスである。このように素材が異なると、粒径の範囲が同一であっても、密度や熱膨張係数等の物性値が異なってくる。球状ガラスビーズの熱膨張係数が異なるため、本実施例では、それも考慮して、ガラス基板１０１、１０２の熱膨張に合わせ、封止材料ペーストにおける各固形分の体積含有率を決定した。
【０１３３】
表５は、封止材料ペーストの固形分の体積含有率及びその接合条件並びに作製した接合体の接合強度向上率を示したものである。なお、接合体Ａ−０５ａ〜Ａ−０５ｃ、Ａ−１７ａ〜Ａ−１７ｃ、Ａ−３３ａ〜Ａ−３３ｃ及びＡ−４０ａ〜Ａ−４０ｃの接合強度向上率は、固形分として球状ガラスビーズを含有しない比較例である、無鉛低融点ガラスＧ−０５、Ｇ−１７、Ｇ−３３又はＧ−４０と、低熱膨張フィラー粒子Ｆ−０１とを含む封止材料ペーストを用いて作製した接合体の平均接合強度を基準とした値である。無鉛低融点ガラス及び低熱膨張フィラー粒子の体積含有率は、ガラス基板１０１、１０２に使用したソーダライムガラスの熱膨張を考慮して決定した。
【０１３４】
【表５】
2019094250.tif 000007
【０１３５】
接合体Ａ−０５ａ〜Ａ−０５ｃ、Ａ−１７ａ〜Ａ−１７ｃ、Ａ−３３ａ〜Ａ−３３ｃ及びＡ−４０ａ〜Ａ−４０ｃのどの接合体においても、無鉛低融点ガラスの種類が同一の場合には、ソーダライムガラス製の球状ガラスビーズＢ−１４の含有が接着強度向上にもたらす効果が最も大きかった。次に効果があるのは、ホウケイ酸塩ガラス製の球状ガラスビーズＢ−２１の含有であった。
【０１３６】
石英ガラス製の球状ガラスビーズＢ−３１の含有は、接合体Ａ−５ｃ及びＡ−１７ｃでは、強度向上の効果はほとんど認められず、また、接合体Ａ−３３ｃ及びＡ−４０ｃでは、逆に接合強度が減少する結果となった。
【０１３７】
この原因を究明するために、接合強度試験前の接合体の接合部断面を電子顕微鏡にて観察した。その結果、接合後に石英ガラス製の球状ガラスビーズＢ−３１の界面近傍部の無鉛低融点ガラスに既にクラックが発生していたことが判明した。これは、石英ガラス製の球状ガラスビーズＢ−３１の熱膨張が非常に小さく、無鉛低融点ガラスとの熱膨張差が非常に大きいために、クラックが発生したものと考えられる。
【０１３８】
低熱膨張フィラー粒子のように粒径が非常に小さい場合には、このようなクラックの発生は認められない。このことから、球状ガラスビーズの導入に当たっては、被接合材であるガラス基板１０１、１０２の熱膨張だけでなく、球状ガラスビーズとの熱膨張差も考慮しなければならないことが分かった。
【０１３９】
以上より、封止材料ペースト中の球状ガラスビーズは、ガラス基板１０１、１０２と同一のガラス系素材であることが接合体の接合強度向上に最も有効である。それに続いて、類似のガラス系素材でも接合強度向上の効果があることが分かった。これは、ガラス基板１０１、１０２と球状ガラスビーズとの熱膨張の整合性によるものである。封止材料ペースト中の球状ガラスビーズの熱膨張係数をガラス基板１０１、１０２の熱膨張係数に対して±１５×１０−７／℃の範囲内とすることが有効であるということを示唆した結果でもある。本実施例の結果は、真空断熱複層ガラスの低温気密封止に有効に適用できることは言うまでもない。
【０１４０】
［実施例５］
本実施例では、上記実施例１〜４の検討結果をもとに、表１の無鉛低融点ガラスと、表２の低熱膨張フィラー粒子と、表３の球状ガラスビーズとを含む封止材料ペーストによって、図１Ａに示す本発明に係る真空断熱複層ガラスパネルを製作し、その断熱性及び信頼性を評価した。また、比較例として、表３の球状ガラスビーズを含まない封止材料ペーストを用いて、上記と同様にして、図１に示す真空断熱複層ガラスパネルを製作し、その断熱性及び信頼性について評価した。比較例は、本実施例の真空断熱複層ガラスパネルとの比較に用いた。なお、本実施例及びその比較例ともに、図３Ａ〜７Ｂに示す真空断熱複層ガラスパネルの製法並びに図８Ａ及び８Ｂに示す温度プロファイルに従って、真空断熱複層ガラスパネルを製作した。
【０１４１】
本実施例及びその比較例の真空断熱複層ガラスパネルにおいては、第１ガラス基板１及び第２ガラス基板２に３００×３００×３ｍｍのサイズのソーダライムガラス基板、スペーサ３に、高さ２００μｍ、外径５００μｍの金属製スペーサ（ステンレス鋼製）を用いた。本実施例で使用した封止材料ペーストは、表１の無鉛低融点ガラスＧ−０８と、表２の低熱膨張フィラー粒子Ｆ−０１と、表３の球状ガラスビーズＢ−１３とを固形分として含有する。その固形分中のそれぞれの体積含有率は、４８：２７：２５（体積％）である。
【０１４２】
また、比較例で使用した封止材料ペーストには、表１の無鉛低融点ガラスＧ−０８と、表２の低熱膨張フィラー粒子Ｆ−０１とを固形分として含有する。その固形分中のそれぞれの体積含有率は、６４：３６（体積％）である。比較例の無鉛低融点ガラスＧ−０８及び低熱膨張フィラー粒子Ｆ−０１の含有比率は、本実施例と同等である。
【０１４３】
製作した本実施例及びその比較例の真空断熱複層ガラスパネルの断熱性は、熱貫流率がともに０．７Ｗ／ｍ２・Ｋ程度であり、良好であった。
【０１４４】
図１５は、真空断熱複層ガラスパネルの信頼性を評価するために用いた試験装置を示したものである。
【０１４５】
本図に示す試験装置は、四角形のフッ素樹脂容器１９（ＰＴＦＥ：ポリテトラフロロエチレン等で形成されている。）にシリコンゴムパッキン２０を介して真空断熱複層ガラスパネルを設置し、試験をすることができる構成を有している。フッ素樹脂容器１９の外部には、温風機及び冷風機が設置されている。これらのいずれかからは、φ１０ｍｍのフッ素樹脂管２１（ＰＴＦＥ等で形成されている。）を介して、温度が大きく異なる２種類の空気をフッ素樹脂容器１９内に送ることができるようになっている。空気の温度は、自動開閉弁により切り替え可能となっている。
【０１４６】
製作した本実施例及びその比較例の真空断熱複層ガラスパネルについては、８０℃の温風及び−５０℃の冷風を交互に３０Ｌ／分の流速で１５分間パネルへ吹き付けた。温風及び冷風を１回ずつ吹き付けた場合を１サイクルとし、これを１０００回繰り返した。そして、１０００回後に熱貫流率の測定等をすることにより、封止部の破損状態を評価した。
【０１４７】
上記のサイクルを経過した後、比較例の真空断熱複層ガラスパネルでは、封止部は、外観上、破損しているようには見えなかったが、どこかでリークしており、断熱性はまったく得られなかった。これに対し、実施例の真空断熱複層ガラスパネルでは、初期の断熱性が維持されており、封止部は破損されていないことが確認できた。このことより、球状のガラスビーズを封止部に導入することが有効であることが判明した。
【０１４８】
［実施例６］
本実施例では、実施例５の固形分のうち、表１の無鉛低融点ガラスＧ−０８の代わりに、表１の無鉛低融点ガラスＧ−１２を用いた。固形分の他の構成要素は、表２の低熱膨張フィラー粒子Ｆ−０１と、表３の球状ガラスビーズＢ−１３とである。これらの固形分を含む封止材料ペーストを用いて、図１Ａに示す本発明に係る真空断熱複層ガラスパネルを製作し、その断熱性及び信頼性を評価した。また、比較例としては、本実施例の固形分のうち、表３の球状ガラスビーズを除いた封止材料ペーストを用いて、図１Ａに示す真空断熱複層ガラスパネルを製作し、その断熱性及び信頼性について評価した。比較例は、本実施例の真空断熱複層ガラスパネルとの比較に用いた。
【０１４９】
このほか、本実施例及びその比較例の真空断熱複層ガラスパネルにおいて実施例５と異なる点は、本実施例のスペーサ３に、高さ２００μｍ、外径５００μｍのポリイミド樹脂製のスペーサを用いた点である。比較例のスペーサ３においては、実施例５と同様に、同形状の金属製のスペーサ（ステンレス鋼製）を用いた。
【０１５０】
本実施例で使用した封止材料ペーストの固形分中における無鉛低融点ガラスＧ−１２、低熱膨張フィラー粒子Ｆ−０１及び球状ガラスビーズＢ−１３の体積含有率は、４６：２９：２５（体積％）である。また、比較例で使用した封止材料ペーストでは、固形分中の無鉛低融点ガラスＧ−１２、及び低熱膨張フィラー粒子Ｆ−０１の体積含有率は、６１：３９（体積％）である。比較例の無鉛低融点ガラスＧ−１２及び低熱膨張フィラー粒子Ｆ−０１の含有比率は、本実施例と同等である。
【０１５１】
製作した本実施例及びその比較例の真空断熱複層ガラスパネルの断熱性は、比較例の熱貫流率が０．７Ｗ／ｍ２・Ｋ程度であったのに対し、本実施例では０．５Ｗ／ｍ２・Ｋ程度であった。すなわち、本実施例の真空断熱複層ガラスパネルの方が比較例の真空断熱複層ガラスパネルより優れた断熱性を示した。これは、スペーサ３に金属より熱伝導率が著しく低い樹脂を使用したためである。
【０１５２】
製作した本実施例及びその比較例の真空断熱複層ガラスパネルの信頼性は、実施例５と同様にして評価した。
【０１５３】
実施例５と同様のサイクルを経過した後、比較例の真空断熱複層ガラスパネルでは、封止部は、外観上、破損しているようには見えなかったが、リークが発生しており、断熱性は大きく劣化していた。これに対し、本実施例の真空断熱複層ガラスパネルでは、初期の断熱性が維持されており、封止部は破損されていないことが確認できた。このことより、球状のガラスビーズを封止部に導入することが有効であることが判明した。また、樹脂製のスペーサの有効性が確認できた。
【０１５４】
［実施例７］
本実施例では、実施例５の固形分のうち、表１の無鉛低融点ガラスＧ−０８と、表３の球状ガラスビーズＢ−１３との代わりに、表１の無鉛低融点ガラスＧ−２４と、表３の球状ガラスビーズＢ−１２とを用いた。固形分の他の構成要素は、表２の低熱膨張フィラー粒子Ｆ−０１である。これらの固形分を含む封止材料ペーストを用いて、図１Ａに示す本発明に係る真空断熱複層ガラスパネルを製作し、その断熱性及び信頼性を評価した。また、比較例としては、本実施例の固形分のうち、表３の球状ガラスビーズを除いた封止材料ペーストを用いて、図１Ａに示す真空断熱複層ガラスパネルを製作し、その断熱性及び信頼性について評価した。比較例は、本実施例の真空断熱複層ガラスパネルとの比較に用いた。
【０１５５】
このほか、本実施例及びその比較例の真空断熱複層ガラスパネルにおいて実施例５と異なる点は、第１ガラス基板１及び第２ガラス基板２に風冷強化ソーダライムガラス基板を用いた点、及び本実施例のスペーサ３に、高さ１５０μｍ、外径３００μｍのポリアミド樹脂製のスペーサを用いた点である。比較例のスペーサ３においては、本実施例と同形状の金属製のスペーサ（ステンレス鋼製）を用いた。
【０１５６】
本実施例で使用した封止材料ペーストの固形分中における無鉛低融点ガラスＧ−２４、低熱膨張フィラー粒子Ｆ−０１及び球状ガラスビーズＢ−１２の体積含有率は、４６：３４：２０（体積％）である。また、比較例で使用した封止材料ペーストでは、固形分中の無鉛低融点ガラスＧ−２４、低熱膨張フィラー粒子Ｆ−０１の体積含有率は５７：４３（体積％）である。比較例の無鉛低融点ガラスＧ−１２及び低熱膨張フィラー粒子Ｆ−０１の含有比率は、本実施例と同等である。
【０１５７】
製作した本実施例及びその比較例の真空断熱複層ガラスパネルの断熱性は、比較例の熱貫流率が０．８Ｗ／ｍ２・Ｋ程度であったのに対し、本実施例では０．６Ｗ／ｍ２・Ｋ程度であった。すなわち、本実施例の真空断熱複層ガラスパネルの方が比較例の真空断熱複層ガラスパネルより優れた断熱性を示した。これは、スペーサ３に金属より熱伝導率が著しく低い樹脂を使用したためである。
【０１５８】
製作した本実施例及びその比較例の真空断熱複層ガラスパネルの信頼性は、実施例５と同様にして評価した。
【０１５９】
実施例５と同様のサイクルを経過した後、比較例の真空断熱複層ガラスパネルでは、封止部は、外観上、剥離している箇所が認められ、断熱性は大きく劣化していた。これに対し、本実施例の真空断熱複層ガラスパネルでは、初期の断熱性が維持されており、封止部は破損されていないことが確認できた。このことより、球状のガラスビーズを封止部に導入することが有効であることが判明した。また、樹脂製のスペーサの有効性が確認できた。さらに、ガラス基板には、風冷強化ガラスが有効に適用できることが分かった。
【０１６０】
［実施例８］
本実施例では、実施例５の固形分のうち、表１の無鉛低融点ガラスＧ−０８と、表３の球状ガラスビーズＢ−１３との代わりに、表１の無鉛低融点ガラスＧ−２５と、表３の球状ガラスビーズＢ−１５とを用いた。固形分の他の構成要素は、表２の低熱膨張フィラー粒子Ｆ−０１である。これらの固形分を含む封止材料ペーストを用いて、図１Ａに示す本発明に係る真空断熱複層ガラスパネルを製作し、その断熱性及び信頼性を評価した。また、比較例としては、本実施例の固形分のうち、表３の球状ガラスビーズを除いた封止材料ペーストを用いて、図１Ａに示す真空断熱複層ガラスパネルを製作し、その断熱性及び信頼性について評価した。比較例は、本実施例の真空断熱複層ガラスパネルとの比較に用いた。
【０１６１】
このほか、本実施例及びその比較例の真空断熱複層ガラスパネルにおいて実施例５と異なる点は、第１ガラス基板１及び第２ガラス基板２に化学強化ソーダライムガラス基板を用いた点、及び本実施例のスペーサ３に、高さ２５０μｍ、外径５００μｍのセラミックス粒子含有フッ素樹脂製のスペーサを用いた点である。ここで、セラミックス粒子は、Ａｌ２Ｏ３粒子である。このセラミックス粒子は、気密封止時に樹脂製のスペーサが変形しないようにするために、樹脂製のスペーサ中に分散した。比較例のスペーサ３においては、本実施例と同形状の金属製のスペーサ（ステンレス鋼製）を用いた。
【０１６２】
本実施例で使用した封止材料ペーストの固形分中における無鉛低融点ガラスＧ−２５、低熱膨張フィラー粒子Ｆ−０１及び球状ガラスビーズＢ−１５の体積含有率は、４０：３０：３０（体積％）である。また、比較例で使用した封止材料ペーストでは、固形分中の無鉛低融点ガラスＧ−２５、低熱膨張フィラー粒子Ｆ−０１の体積含有率は５７：４３（体積％）である。比較例の無鉛低融点ガラスＧ−２５及び低熱膨張フィラー粒子Ｆ−０１の含有比率は、本実施例と同等である。
【０１６３】
製作した本実施例及びその比較例の真空断熱複層ガラスパネルの断熱性は、比較例の熱貫流率が０．７Ｗ／ｍ２・Ｋ程度であったのに対し、本実施例では０．４Ｗ／ｍ２・Ｋ程度であった。すなわち、本実施例の真空断熱複層ガラスパネルの方が比較例の真空断熱複層ガラスパネルより優れた断熱性を示した。これは、スペーサ３に金属より熱伝導率が著しく低い樹脂を使用したためである。
【０１６４】
比較例の真空断熱複層ガラスパネルでは、封止部は、外観上、剥離している箇所がいくつか認められ、断熱性が大きく劣化していた。これに対し、実施例の真空断熱複層ガラスパネルでは、初期の断熱性が維持されており、封止部は破損されていないことが確認できた。このことより、球状のガラスビーズを封止部に導入することが有効であることが判明した。また、セラミックス粒子を分散した樹脂製のスペーサの有効性が確認できた。さらに、ガラス基板には、化学強化ガラスが有効に適用できることが分かった。
【０１６５】
［実施例９］
本実施例では、実施例５の固形分のうち、表１の無鉛低融点ガラスＧ−０８の代わりに、表１の無鉛低融点ガラスＧ−２２を用いた。固形分の他の構成要素は、表２の低熱膨張フィラー粒子Ｆ−０１と、表３の球状ガラスビーズＢ−１３とである。これらの固形分を含む封止材料ペーストを用いて、図１Ａに示す本発明に係る真空断熱複層ガラスパネルをスペーサ３の材質を変えて２種類製作し、その断熱性及び信頼性を評価した。また、比較例としては、本実施例５の固形分のうち、表３の球状ガラスビーズを除いた封止材料ペーストを用いて、図１Ａに示す真空断熱複層ガラスパネルを製作し、その断熱性及び信頼性について評価した。比較例は、本実施例の真空断熱複層ガラスパネルとの比較に用いた。
【０１６６】
このほか、本実施例及びその比較例の真空断熱複層ガラスパネルにおいて実施例５と異なる点は、本実施例のスペーサ３に、高さ２００μｍ、外径５００μｍのガラス粒子含有エポキシ樹脂製又はガラス粒子含有フェノキシ樹脂製の２種類のスペーサを用いた点である。ここで、ガラス粒子は、ＳｉＯ２粒子である。このガラス粒子は、気密封止時に樹脂製のスペーサが変形しないようにするために、樹脂製のスペーサ中に分散した。比較例のスペーサ３においては、本実施例と同形状の金属製のスペーサ（ステンレス鋼製）を用いた。
【０１６７】
本実施例で使用した封止材料ペーストの固形分中における無鉛低融点ガラスＧ−２２、低熱膨張フィラー粒子Ｆ−０１及び球状ガラスビーズＢ−１３の体積含有率は、４２：３８：２０（体積％）である。また、比較例で使用した封止材料ペーストでは、固形分中の無鉛低融点ガラスＧ−２２、低熱膨張フィラー粒子Ｆ−０１の体積含有率は５３：４７（体積％）である。比較例の無鉛低融点ガラスＧ−２２及び低熱膨張フィラー粒子Ｆ−０１の含有比率は、本実施例と同等である。
【０１６８】
製作した本実施例及びその比較例の真空断熱複層ガラスパネルの断熱性は、比較例の熱貫流率が０．８Ｗ／ｍ２・Ｋ程度であったのに対し、本実施例では２種類とも０．５Ｗ／ｍ２・Ｋ程度であった。すなわち、本実施例の真空断熱複層ガラスパネルの方が比較例の真空断熱複層ガラスパネルより優れた断熱性を示した。これは、スペーサ３に金属より熱伝導率が著しく低い樹脂を使用したためである。
【０１６９】
比較例の真空断熱複層ガラスパネルでは、封止部は、外観上、剥離している箇所がいくつか認められ、断熱性が大きく劣化していた。これに対し、実施例の真空断熱複層ガラスパネルでは、初期の断熱性が維持されており、封止部は破損されていないことが確認できた。このことより、球状のガラスビーズを封止部に導入することが有効であることが判明した。また、ガラス粒子を分散した樹脂製のスペーサの有効性が確認できた。
【０１７０】
［実施例１０］
本実施例では、実施例５の固形分のうち、表１の無鉛低融点ガラスＧ−０８の代わりに、表１の無鉛低融点ガラスＧ−４２を用いた。固形分の他の構成要素は、表２の低熱膨張フィラー粒子Ｆ−０１と、表３の球状ガラスビーズＢ−１３とである。これらの固形分を含む封止材料ペーストを用いて、図１Ａに示す本発明に係る真空断熱複層ガラスパネルを製作し、その断熱性及び信頼性を評価した。また、比較例としては、本実施例の固形分のうち、表３の球状ガラスビーズを除いた封止材料ペーストを用いて、図１Ａに示す真空断熱複層ガラスパネルを製作し、その断熱性及び信頼性について評価した。比較例は、本実施例の真空断熱複層ガラスパネルとの比較に用いた。
【０１７１】
このほか、本実施例及びその比較例の真空断熱複層ガラスパネルにおいて実施例５と異なる点は、第１ガラス基板１及び第２ガラス基板２に風冷強化ソーダライムガラス基板を用いた点、及び本実施例のスペーサ３に、高さ２００μｍ、外径５００μｍのガラス粒子含有シリコン樹脂製のスペーサを用いた点である。ここで、ガラス粒子は、ＳｉＯ２粒子である。このガラス粒子は、気密封止時に樹脂製のスペーサが変形しないようにするために、樹脂製のスペーサ中に分散した。比較例のスペーサ３においては、本実施例と同形状の金属製のスペーサ（ステンレス鋼製）を用いた。
【０１７２】
本実施例で使用した封止材料ペーストの固形分中における無鉛低融点ガラスＧ−４２、低熱膨張フィラー粒子Ｆ−０１及び球状ガラスビーズＢ−１３の体積含有率は、４３：３２：２５（体積％）である。また、比較例で使用した封止材料ペーストでは、固形分中の無鉛低融点ガラスＧ−４２、低熱膨張フィラー粒子Ｆ−０１の体積含有率は５７：４３（体積％）である。比較例の無鉛低融点ガラスＧ−４２及び低熱膨張フィラー粒子Ｆ−０１の含有比率は、本実施例と同等である。
【０１７３】
製作した本実施例及びその比較例の真空断熱複層ガラスパネルの断熱性は、比較例の熱貫流率が０．７Ｗ／ｍ２・Ｋ程度であったのに対し、本実施例では０．４Ｗ／ｍ２・Ｋ程度であった。すなわち、本実施例の真空断熱複層ガラスパネルの方が比較例の真空断熱複層ガラスパネルより優れた断熱性を示した。これは、スペーサ３に金属より熱伝導率が著しく低い樹脂を使用したためである。
【０１７４】
比較例の真空断熱複層ガラスパネルでは、封止部は、外観上、剥離している箇所が認められ、断熱性が大きく劣化していた。これに対し、実施例の真空断熱複層ガラスパネルでは、初期の断熱性が維持されており、封止部は破損されていないことが確認できた。このことより、球状のガラスビーズを封止部に導入することが有効であることが判明した。また、ガラス粒子を分散した樹脂製のスペーサの有効性が確認できた。さらに、ガラス基板には、風冷強化ガラスが有効に適用できることが分かった。
【０１７５】
以上の実施例１〜実施例１０より、本発明の真空断熱複層ガラスパネルは、低温度での気密封止を達成できることから、量産性に優れたものである。しかも、スペーサに低熱伝導の樹脂を使うことができることから、断熱性にも優れたものである。さらに、封止部の接合強度を向上できることから、信頼性にも優れたものである。これら量産性、断熱性及び信頼性は、本発明の封止材料ペーストによって実現できたものである。
【０１７６】
このように、本発明の封止材料ペーストを適用した本発明の真空断熱複層ガラスパネルは、世界中の住宅・建築分野等へ広く普及させていくことが可能であり、エネルギー使用量の削減によるＣＯ２排出量を低減し、地球温暖化対策に大きく貢献できるものである。
【符号の説明】
【０１７７】
１：第１ガラス基板、２：第２ガラス基板、３：スペーサ、４：封止部、５：内部空間、６：熱線反射膜、７：低融点ガラス、８：低熱膨張フィラー粒子、９：ガラスビーズ、１０：排気穴、１１：排気管、１２：ディスペンサー、１３：封止材料ペースト、１４：封止材料、１５：耐熱クリップ、１６：真空排気炉、１７：電熱ヒーター、１８：真空ポンプ、１９：フッ素樹脂容器、２０：シリコンゴムパッキン、２１：フッ素樹脂管、５１：せん断ジグ、５２：接合体固定ジグ、１０１、１０２：ガラス基板。
【図１Ａ】
2019094250.tif 000008
【図１Ｂ】
2019094250.tif 000009
【図２】
2019094250.tif 000010
【図３Ａ】
2019094250.tif 000011
【図３Ｂ】
2019094250.tif 000012
【図４Ａ】
2019094250.tif 000013
【図４Ｂ】
2019094250.tif 000014
【図５Ａ】
2019094250.tif 000015
【図５Ｂ】
2019094250.tif 000016
【図６Ａ】
2019094250.tif 000017
【図６Ｂ】
2019094250.tif 000018
【図７Ａ】
2019094250.tif 000019
【図７Ｂ】
2019094250.tif 000020
【図８Ａ】
2019094250.tif 000021
【図８Ｂ】
2019094250.tif 000022
【図９】
2019094250.tif 000023
【図１０Ａ】
2019094250.tif 000024
【図１０Ｂ】
2019094250.tif 000025
【図１１Ａ】
2019094250.tif 000026
【図１１Ｂ】
2019094250.tif 000027
【図１２】
2019094250.tif 000028
【図１３】
2019094250.tif 000029
【図１４】
2019094250.tif 000030
【図１５】
2019094250.tif 000031